(57)【要約】【課題】漏出し難くかつ所望の形状に成形し易い光硬化性樹脂組成物を提供する。【解決手段】光重合性官能基を有する化合物（Ａ）、及び、オイルゲル化剤（Ｂ）を含有し、２５℃においてずり速度１０ｓ−１における粘度Ａに対するずり速度１．０ｓ−１における粘度Ｂの比率Ｂ／Ａが１．３〜１０．０である、光硬化性樹脂組成物。【選択図】なし【特許請求の範囲】
【請求項１】
光重合性官能基を有する化合物（Ａ）、及び、オイルゲル化剤（Ｂ）を含有し、
２５℃においてずり速度１０ｓ−１における粘度Ａに対するずり速度１．０ｓ−１における粘度Ｂの比率Ｂ／Ａが１．３〜１０．０である、光硬化性樹脂組成物。
【請求項２】
前記粘度Ｂが１０〜１０００Ｐａ・ｓである、請求項１に記載の光硬化性樹脂組成物。
【請求項３】
前記（Ｂ）成分が、ヒドロキシ脂肪酸、水添ひまし油、ｎ−ラウロイル−Ｌ−グルタミン酸−α，β−ジブチルアミド、ジ−ｐ−メチルベンジリデンソルビトールグルシトール、１，３：２，４−ビス−Ｏ−ベンジリデン−Ｄ−グルシトール、１，３：２，４−ビス−Ｏ−（４−メチルベンジリデン）−Ｄ−ソルビトール、ビス（２−エチルヘキサノアト）ヒドロキシアルミニウム、下記一般式（１）で表される化合物、下記一般式（２）で表される化合物、下記一般式（３）で表される化合物、下記一般式（４）で表される化合物、下記式（５）で表される化合物、下記一般式（６）で表される化合物、下記一般式（７）で表される化合物、下記一般式（８）で表される化合物、下記式（９）で表される化合物、下記一般式（１０）で表される化合物、下記式（１１）で表される化合物、下記式（１２）で表される化合物、及び、下記一般式（１３）で表される化合物からなる群より選ばれる少なくとも１種である、請求項１又は２に記載の光硬化性樹脂組成物。
【化１】
2018030899.tif 000079
［一般式（１）中、ｎ１は３〜１０の整数、ｎ２は２〜６の整数、Ｒ１は炭素数１〜２０の飽和炭化水素基、Ｘ１は硫黄原子又は酸素原子である。］
【化２】
2018030899.tif 000080
［一般式（２）中、Ｒ２は炭素数１〜２０の飽和炭化水素基、Ｙ１は結合手又はベンゼン環である。］
【化３】
2018030899.tif 000081
［一般式（３）中、Ｒ３は炭素数１〜２０の飽和炭化水素基、Ｙ２は結合手又はベンゼン環である。］
【化４】
2018030899.tif 000082
［一般式（４）中、Ｒ４は炭素数１〜２０の飽和炭化水素基である。］
【化５】
2018030899.tif 000083
【化６】
2018030899.tif 000084
［一般式（６）中、Ｒ５及びＲ６は、それぞれ独立に炭素数１〜２０の飽和炭化水素基である。］
【化７】
2018030899.tif 000085
［一般式（７）中、Ｒ７は、炭素数１〜２０の飽和炭化水素基である。］
【化８】
2018030899.tif 000086
［一般式（８）中、Ｒ８は、炭素数１〜２０の飽和炭化水素基である。］
【化９】
2018030899.tif 000087
【化１０】
2018030899.tif 000088
［一般式（１０）中、Ｒ９及びＲ１０は、それぞれ独立に炭素数１〜２０の飽和炭化水素基である。］
【化１１】
2018030899.tif 000089
【化１２】
2018030899.tif 000090
【化１３】
2018030899.tif 000091
［一般式（１３）中、Ｒ１１は、炭素数１〜１０の飽和炭化水素基であり、Ｒ１２及びＲ１３は、それぞれ独立に炭素数１〜２０の飽和炭化水素基である。］
【請求項４】
前記（Ａ）成分が、エチレン性不飽和基を有する化合物を含む、請求項１〜３のいずれか一項に記載の光硬化性樹脂組成物。
【請求項５】
光重合開始剤を更に含有する、請求項１〜４のいずれか一項に記載の光硬化性樹脂組成物。
【請求項６】
２５℃で液状の化合物を更に含有する、請求項１〜５のいずれか一項に記載の光硬化性樹脂組成物。
【請求項７】
２５℃で固状の化合物を更に含有する、請求項１〜６のいずれか一項に記載の光硬化性樹脂組成物。
【請求項８】
画像表示部を有する画像表示ユニットと、透明保護板と、前記画像表示ユニット及び前記透明保護板の間に存在する樹脂層と、を含む積層構造を有する画像表示装置であって、
前記樹脂層が、請求項１〜７のいずれか一項に記載の光硬化性樹脂組成物又はその硬化物を含む、画像表示装置。
【請求項９】
前記透明保護板が段差部を有する、請求項８に記載の画像表示装置。
【請求項１０】
画像表示部を有する画像表示ユニットと、透明保護板と、を含む積層構造を有する画像表示装置の製造方法であって、
請求項１〜７のいずれか一項に記載の光硬化性樹脂組成物を前記画像表示ユニット及び前記透明保護板の間に介在させた積層体に対し、活性エネルギー線の照射を行って前記光硬化性樹脂組成物を硬化させる、画像表示装置の製造方法。
【請求項１１】
前記透明保護板が段差部を有する、請求項１０に記載の画像表示装置の製造方法。
【発明の詳細な説明】
【技術分野】
【０００１】
本発明は、光硬化性樹脂組成物、並びに、当該光硬化性樹脂組成物を用いた画像表示装置及びその製造方法に関する。
【背景技術】
【０００２】
光硬化性樹脂組成物は、接着剤；粘着剤；充填剤；画像表示装置等として広く用いられている。
【０００３】
例えば、画像表示装置における透明保護板又は情報入力装置（例えばタッチパネル）と画像表示ユニットの表示面との間の空隙、又は、透明保護板と情報入力装置との間の空隙を、空気と比較して屈折率が透明保護板、情報入力装置及び画像表示ユニットの表示面に近い透明材料で置換することにより、透過性を向上させ、画像表示装置の輝度やコントラストの低下を抑える方法が提案されている。そして、この透明材料として、紫外線や可視光線で硬化する接着剤を用いることが提案されている（例えば下記特許文献１）。この画像表示装置の例として液晶表示装置の略図例を図１に示す。タッチパネルを内蔵した液晶表示装置１０は、透明保護板（ガラス又はプラスチック基材）１、タッチパネル２、偏光板３及び液晶表示セル４を有しており、液晶表示装置の割れ防止、応力及び衝撃の緩和、並びに、視認性の向上のために、透明保護板１とタッチパネル２との間に粘着層５が設けられ、タッチパネル２と偏光板３との間に粘着層６が更に設けられる場合もある。
【０００４】
上記の光硬化性樹脂組成物としては、液状のものやフィルム状のものが知られている。例えば、下記特許文献２には、不飽和二重結合を有する官能基を２つ以上有するウレタン（メタ）アクリレート、不飽和二重結合を有する官能基を１つ有するモノマー、光重合開始剤、及び、チオール基を２つ以上有するポリチオール化合物を含有する光硬化型透明接着剤組成物が開示されている。また、下記特許文献３には、アルキル基の炭素数が４〜１８である（メタ）アクリル酸アルキルエステル等を含有するモノマー成分の共重合体を含む光硬化性樹脂組成物よりなる透明粘着シートが開示されている。
【先行技術文献】
【特許文献】
【０００５】
【特許文献１】特開２００８−８３４９１号公報
【特許文献２】特開２００９−１６５４号公報
【特許文献３】特開２０１１−７４３０８号公報
【発明の概要】
【発明が解決しようとする課題】
【０００６】
光硬化性樹脂組成物が上記特許文献２等のように液状であると、所定箇所に形成する際に当該所定箇所から漏出し易いという問題がある。一方、光硬化性樹脂組成物が上記特許文献３のようにシート状（固状）であると、漏出の問題は無いが、所定箇所の形状に倣って充分に変形せずに当該所定箇所に空隙等が生じ易いという問題がある。
【０００７】
本発明は、上記問題を解決するためになされたものであり、漏出し難くかつ所望の形状に成形し易い光硬化性樹脂組成物、並びに、当該光硬化性樹脂組成物を用いた画像表示装置及びその製造方法を提供することを目的とする。
【課題を解決するための手段】
【０００８】
本発明に係る光硬化性樹脂組成物は、光重合性官能基を有する化合物（Ａ）、及び、オイルゲル化剤（Ｂ）を含有し、２５℃においてずり速度１０ｓ−１における粘度Ａに対するずり速度１．０ｓ−１における粘度Ｂの比率Ｂ／Ａが１．３〜１０．０である。
【０００９】
本発明に係る光硬化性樹脂組成物は、漏出し難くかつ所望の形状に成形し易い。このような光硬化性樹脂組成物を用いることにより、画像表示装置等を好適に得ることができる。
【００１０】
前記粘度Ｂは、１０〜１０００Ｐａ・ｓであることが好ましい。
【００１１】
前記（Ｂ）成分は、ヒドロキシ脂肪酸、水添ひまし油、ｎ−ラウロイル−Ｌ−グルタミン酸−α，β−ジブチルアミド、ジ−ｐ−メチルベンジリデンソルビトールグルシトール、１，３：２，４−ビス−Ｏ−ベンジリデン−Ｄ−グルシトール、１，３：２，４−ビス−Ｏ−（４−メチルベンジリデン）−Ｄ−ソルビトール、ビス（２−エチルヘキサノアト）ヒドロキシアルミニウム、下記一般式（１）で表される化合物、下記一般式（２）で表される化合物、下記一般式（３）で表される化合物、下記一般式（４）で表される化合物、下記式（５）で表される化合物、下記一般式（６）で表される化合物、下記一般式（７）で表される化合物、下記一般式（８）で表される化合物、下記式（９）で表される化合物、下記一般式（１０）で表される化合物、下記式（１１）で表される化合物、下記式（１２）で表される化合物、及び、下記一般式（１３）で表される化合物からなる群より選ばれる少なくとも１種であってもよい。
【化１】
2018030899.tif 000002
［一般式（１）中、ｎ１は３〜１０の整数、ｎ２は２〜６の整数、Ｒ１は炭素数１〜２０の飽和炭化水素基、Ｘ１は硫黄原子又は酸素原子である。］
【化２】
2018030899.tif 000003
［一般式（２）中、Ｒ２は炭素数１〜２０の飽和炭化水素基、Ｙ１は結合手又はベンゼン環である。］
【化３】
2018030899.tif 000004
［一般式（３）中、Ｒ３は炭素数１〜２０の飽和炭化水素基、Ｙ２は結合手又はベンゼン環である。］
【化４】
2018030899.tif 000005
［一般式（４）中、Ｒ４は炭素数１〜２０の飽和炭化水素基である。］
【化５】
2018030899.tif 000006
【化６】
2018030899.tif 000007
［一般式（６）中、Ｒ５及びＲ６は、それぞれ独立に炭素数１〜２０の飽和炭化水素基である。］
【化７】
2018030899.tif 000008
［一般式（７）中、Ｒ７は、炭素数１〜２０の飽和炭化水素基である。］
【化８】
2018030899.tif 000009
［一般式（８）中、Ｒ８は、炭素数１〜２０の飽和炭化水素基である。］
【化９】
2018030899.tif 000010
【化１０】
2018030899.tif 000011
［一般式（１０）中、Ｒ９及びＲ１０は、それぞれ独立に炭素数１〜２０の飽和炭化水素基である。］
【化１１】
2018030899.tif 000012
【化１２】
2018030899.tif 000013
【化１３】
2018030899.tif 000014
［一般式（１３）中、Ｒ１１は、炭素数１〜１０の飽和炭化水素基であり、Ｒ１２及びＲ１３は、それぞれ独立に炭素数１〜２０の飽和炭化水素基である。］
【００１２】
前記（Ａ）成分は、エチレン性不飽和基を有する化合物を含むことが好ましい。この場合、優れた硬化性及び透明性が得られる。
【００１３】
本発明の光硬化性樹脂組成物は、光重合開始剤を更に含有することが好ましい。この場合、漏出しを更に抑制できる。
【００１４】
本発明の光硬化性樹脂組成物は、２５℃で液状の化合物を更に含有していてもよく、２５℃で固状の化合物を更に含有していてもよい。
【００１５】
本発明の画像表示装置は、画像表示部を有する画像表示ユニットと、透明保護板と、前記画像表示ユニット及び前記透明保護板の間に存在する樹脂層と、を含む積層構造を有する画像表示装置であって、前記樹脂層が、前記光硬化性樹脂組成物又はその硬化物を含む。
【００１６】
本発明の画像表示装置において、前記透明保護板は段差部を有していてもよい。
【００１７】
本発明の画像表示装置の製造方法は、画像表示部を有する画像表示ユニットと、透明保護板と、を含む積層構造を有する画像表示装置の製造方法であって、前記光硬化性樹脂組成物を前記画像表示ユニット及び前記透明保護板の間に介在させた積層体に対し、活性エネルギー線の照射を行って前記光硬化性樹脂組成物を硬化させる。
【００１８】
本発明の画像表示装置の製造方法において、前記透明保護板は段差部を有していてもよい。
【発明の効果】
【００１９】
本発明によれば、漏出し難くかつ所望の形状に成形し易い光硬化性樹脂組成物、並びに、当該光硬化性樹脂組成物を用いた画像表示装置及びその製造方法を提供することができる。
【図面の簡単な説明】
【００２０】
【図１】画像表示装置の一例の断面構造を示す概略図である。
【図２】液晶表示装置の一実施形態を模式的に示す側面断面図である。
【図３】タッチパネルを搭載した液晶表示装置の一実施形態を模式的に示す側面断面図である。
【発明を実施するための形態】
【００２１】
以下、本発明を実施するための形態について詳細に説明する。但し、本発明は以下の実施形態に限定されるものではない。
【００２２】
なお、本明細書において「（メタ）アクリレート」とは、「アクリレート」又はそれに対応する「メタクリレート」を意味する。同様に、「（メタ）アクリル」とは、「アクリル」又はそれに対応する「メタクリル」を意味し、「（メタ）アクリロイル」とは、「アクリロイル」又はそれに対応する「メタクリロイル」を意味する。また、組成物中の各成分の含有量は、組成物中に各成分に該当する物質が複数存在する場合、特に断らない限り、組成物中に存在する当該複数の物質の合計量を意味する。
【００２３】
＜光硬化性樹脂組成物＞
本実施形態の光硬化性樹脂組成物は、光重合性官能基を有する化合物（Ａ）、及び、オイルゲル化剤（Ｂ）を含有する光硬化性樹脂組成物である。本実施形態の光硬化性樹脂組成物において、２５℃においてずり速度１０ｓ−１における粘度Ａに対するずり速度１．０ｓ−１における粘度Ｂの比率（チキソ比）Ｂ／Ａが１．３〜１０．０である。
【００２４】
本実施形態の光硬化性樹脂組成物は、漏出し難くかつ所望の形状に成形し易い。その理由の詳細は不明であるが、次のとおりであると推測される。
光硬化性樹脂組成物に含まれるオイルゲル化剤（Ｂ）は、光重合性官能基を有する化合物（Ａ）中において、水素結合、静電結合、π―π相互作用、ファンデルワールス力等の非共有結合的分子間相互作用を発現して互いに連結し、繊維状結合体を形成する（以下、「自己組織化」ということがある）。これにより、光硬化性樹脂組成物の少なくとも一部が、室温（２５℃、以下同様）で物理ゲル状物質（以下、「ゲル化」又は「ゲル状」ということがある）となり、その結果、液体と比べて漏出し難く、固体と比べて所望の形状に成形し易くなると推測される。
【００２５】
次に、光硬化性樹脂組成物の各成分について説明する。
【００２６】
（光重合性官能基を有する化合物（Ａ））
光重合性官能基を有する化合物（Ａ）（以下、「（Ａ）成分」ということがある。）としては、光硬化可能なものであれば特に制限はなく、（メタ）アクリロイル基、ビニル基、アリル基等の、ラジカルを発生する光重合開始剤で硬化可能な、エチレン性不飽和基を有する化合物；エポキシ基等の、酸を発生する光酸発生剤で硬化可能な、環状エーテル基を有する化合物などが好ましいが、優れた硬化性及び透明性が得られる観点から、エチレン性不飽和基を有する化合物が好ましく、（メタ）アクリロイル基を有する化合物がより好ましい。エチレン性不飽和基を有する化合物としては、（メタ）アクリレート化合物、（メタ）アクリロイル基を有するポリマ、ビニル基を有する化合物、アリル基を有する化合物等が好適である。次に、これらの化合物及びポリマについてこの順に説明する。
【００２７】
［（メタ）アクリレート化合物］
（メタ）アクリレート化合物としては、（メタ）アクリル酸；（メタ）アクリル酸アミド；（メタ）アクリロイルモルホリン；メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、ｎ−オクチル（メタ）アクリレート、イソオクチル（メタ）アクリレート、２−エチルヘキシル（メタ）アクリレート、イソデシル（メタ）アクリレート、ドデシル（メタ）アクリレート（ｎ−ラウリル（メタ）アクリレート）、イソミリスチル（メタ）アクリレート、ステアリル（メタ）アクリレート等の、アルキル基の炭素数１〜１８のアルキル（メタ）アクリレート；エチレングリコールジ（メタ）アクリレート、ブタンジオール（メタ）アクリレート、ノナンジオールジ（メタ）アクリレート等の、アルカンの炭素数が１〜１８のアルカンジオールジ（メタ）アクリレート；トリメチロールプロパントリ（メタ）アクリレート、テトラメチロールメタントリ（メタ）アクリレート、テトラメチロールメタンテトラ（メタ）アクリレート、ジペンタエリスリトールペンタ（メタ）アクリレート、ジペンタエリスリトールヘキサ（メタ）アクリレート等の、（メタ）アクリロイル基を分子内に３つ以上有する多官能（メタ）アクリレート；グリシジルメタクリレート；３−ブテニル（メタ）アクリレート等の、アルケニル基の炭素数が２〜１８のアルケニル（メタ）アクリレート；ベンジル（メタ）アクリレート、フェノキシエチル（メタ）アクリレート等の、芳香環を有する（メタ）アクリレート；メトキシテトラエチレングリコール（メタ）アクリレート、メトキシヘキサエチレングリコール（メタ）アクリレート、メトキシオクタエチレングリコール（メタ）アクリレート、メトキシノナエチレングリコール（メタ）アクリレート、メトキシポリエチレングリコール（メタ）アクリレート、メトキシヘプタプロピレングリコール（メタ）アクリレート、エトキシテトラエチレングリコール（メタ）アクリレート、ブトキシエチレングリコール（メタ）アクリレート、ブトキシジエチレングリコール（メタ）アクリレート等のアルコキシポリアルキレングリコール（メタ）アクリレート；シクロヘキシル（メタ）アクリレート、イソボルニル（メタ）アクリレート、ジシクロペンタニル（メタ）アクリレート等の、脂環式基を有する（メタ）アクリレート；２−ヒドロキシエチル（メタ）アクリレート、３−ヒドロキシプロピル（メタ）アクリレート、４−ヒドロキシブチル（メタ）アクリレート等の、水酸基を有する（メタ）アクリレート；テトラヒドロフルフリル（メタ）アクリレート；Ｎ，Ｎ−ジメチルアミノエチル（メタ）アクリレート、Ｎ，Ｎ−ジメチルアミノプロピル（メタ）アクリルアミド、Ｎ，Ｎ−ジメチル（メタ）アクリルアミド、Ｎ−イソプロピル（メタ）アクリルアミド、Ｎ，Ｎ−ジエチル（メタ）アクリルアミド、Ｎ−ヒドロキシエチル（メタ）アクリルアミド等の（メタ）アクリルアミド誘導体；２−（２−メタクリロイルオキシエチルオキシ）エチルイソシアネート、２−（メタ）アクリロイルオキシエチルイソシアネート等の、イソシアネート基を有する（メタ）アクリレート；テトラエチレングリコールモノ（メタ）アクリレート、ヘキサエチレングリコールモノ（メタ）アクリレート、オクタプロピレングリコールモノ（メタ）アクリレート、ジプロピレングリコールモノ（メタ）アクリレート、トリプロピレングリコールモノ（メタ）アクリレート、オクタプロピレングリコールモノ（メタ）アクリレート等のポリアルキレングリコールモノ（メタ）アクリレート；ポリアルキレングリコールジ（メタ）アクリレート；イソシアヌル環骨格を有する（メタ）アクリレート；シロキサン骨格を有する（メタ）アクリレートなどが挙げられる。これらは１種を単独で用いてもよく、２種以上を併用してもよい。
【００２８】
なお、アルキル基の炭素数１〜１８のアルキル（メタ）アクリレート、アルカンの炭素数が１〜１８のアルカンジオールジ（メタ）アクリレート、（メタ）アクリロイル基を分子内に３つ以上有する多官能（メタ）アクリレート、グリシジルメタクリレート、及び、アルケニル基の炭素数が２〜１８のアルケニル（メタ）アクリレートは、脂肪族系（メタ）アクリレートと総称する場合もある。また、アルコキシポリアルキレングリコール（メタ）アクリレート、ポリアルキレングリコールモノ（メタ）アクリレート、ポリアルキレングリコールジ（メタ）アクリレート、イソシアヌル環骨格を有する（メタ）アクリレート、シロキサン骨格を有する（メタ）アクリレートは、ヘテロ原子系（メタ）アクリレートと総称する場合もある。
【００２９】
｛脂肪族系（メタ）アクリレート｝
上記の脂肪族系（メタ）アクリレートとしては、具体的には、下記式（１４）〜（２４）で表される化合物が好適である。
【００３０】
【化１４】
2018030899.tif 000015
【００３１】
式（１４）で表される化合物は、例えば、ＦＡ−１２９ＡＳ（日立化成（株）製、商品名）として商業的に入手可能である。
【００３２】
【化１５】
2018030899.tif 000016
【００３３】
式（１５）で表される化合物は、例えば、ライトエステルＬ（共栄社化学（株）製、商品名、ラウリルメタクリレート）として商業的に入手可能であり、また、ＦＡ−１１２Ｍ（日立化成（株）製、商品名）として商業的に入手可能である。
【００３４】
【化１６】
2018030899.tif 000017
【００３５】
式（１６）で表される化合物は、２−エチルヘキシルアクリレート（ＥＨＡ）であり、例えば、和光純薬工業（株）から商業的に入手可能であり、また、（株）日本触媒からもアクリル酸２エチルヘキシルとして商業的に入手可能である。
【００３６】
【化１７】
2018030899.tif 000018
【００３７】
式（１７）で表される化合物は、例えば、ライトアクリレートＩＭ−Ａ（共栄社化学（株）製、商品名、イソミリスチルアクリレート（Ｃ１４の異性体混合物））として商業的に入手可能である。
【００３８】
【化１８】
2018030899.tif 000019
【００３９】
式（１８）で表される化合物は、例えば、ＦＡ−１２１Ｍ（日立化成（株）製、商品名）として商業的に入手可能である。
【００４０】
【化１９】
2018030899.tif 000020
【００４１】
式（１９）で表される化合物は、例えば、ＦＡ−１１２Ａ（日立化成（株）製、商品名）として商業的に入手可能である。
【００４２】
【化２０】
2018030899.tif 000021
【００４３】
式（２０）で表される化合物は、例えば、ＦＡ−１２６ＡＳ（日立化成（株）製、商品名）として商業的に入手可能である。
【００４４】
【化２１】
2018030899.tif 000022
【００４５】
式（２２）で表される化合物は、例えば、ライトアクリレートＴＭＰ−Ａ（共栄社化学（株）製、商品名）として商業的に入手可能である。
【００４６】
【化２２】
2018030899.tif 000023
【００４７】
式（２３）で表される化合物は、例えば、ＦＡ−１２５Ｍ（日立化成（株）製、商品名）として商業的に入手可能である。
【００４８】
【化２３】
2018030899.tif 000024
【００４９】
式（２４）で表される化合物は、例えば、ライトエステルＧ（共栄社化学（株）製、商品名）として商業的に入手可能である（ＧＭＡという場合もある）。
【００５０】
｛芳香環を有する（メタ）アクリレート｝
上記の芳香環を有する（メタ）アクリレートとしては、下記一般式（ａ）〜（ｃ）で表される化合物、及び、ベンジル（メタ）アクリレートのうちの１種又は２種以上が好適に例示される。
【００５１】
【化２４】
2018030899.tif 000025
［一般式（ａ）中、Ｒ２１は水素原子又はメチル基を示し、Ｒ２２は水素原子、炭素数１〜１２のアルキル基又はフェニル基を示し、ｎ３は１〜２０の整数を示す。］
【００５２】
【化２５】
2018030899.tif 000026
［一般式（ｂ）中、Ｒ２３は水素原子又はメチル基を示し、Ｒ２４は水素原子又はメチル基を示し、ｎ４及びｎ５はそれぞれ独立に１〜２０の整数を示す。複数存在するＲ２３はそれぞれ同一でも異なっていてもよく、複数存在するＲ２４はそれぞれ同一でも異なっていてもよい。］
【００５３】
【化２６】
2018030899.tif 000027
［一般式（ｃ）中、Ｒ２５は水素原子又はメチル基を示し、ｎ６及びｎ７はそれぞれ独立に１〜２０の整数を示す。複数存在するＲ２５はそれぞれ同一でも異なっていてもよい。］
【００５４】
上記の芳香環を有する（メタ）アクリレートとしては、具体的には、下記式（２５）〜（３７）で表される化合物が好適である。
【００５５】
【化２７】
2018030899.tif 000028
［一般式（２５）中、ｎ８の平均値は４である。］
【００５６】
一般式（２５）で表される化合物は、例えば、ＦＡ−３１４Ａ（日立化成（株）製、商品名）として商業的に入手可能である。
【００５７】
【化２８】
2018030899.tif 000029
［一般式（２６）中、ｎ９の平均値は８である。］
【００５８】
一般式（２６）で表される化合物は、例えば、ＦＡ−３１８Ａ（日立化成（株）製、商品名）として商業的に入手可能である。
【００５９】
【化２９】
2018030899.tif 000030
【００６０】
式（２７）で表される化合物は、例えば、ＦＡ−ＢＺＭ（日立化成（株）製、商品名）として商業的に入手可能である。
【００６１】
【化３０】
2018030899.tif 000031
【００６２】
式（２８）で表される化合物は、例えば、ＦＡ−ＢＺＡ（日立化成（株）製、商品名）として商業的に入手可能である。
【００６３】
【化３１】
2018030899.tif 000032
［一般式（２９）中、ｎ１０＋ｎ１１の平均値は１０である。］
【００６４】
一般式（２９）で表される化合物は、例えば、ＦＡ−３２１Ａ（日立化成（株）製、商品名）として商業的に入手可能である。
【００６５】
【化３２】
2018030899.tif 000033
［一般式（３０）中、ｎ１２＋ｎ１３の平均値は１８である。］
【００６６】
一般式（３０）で表される化合物は、例えば、ＦＡ−３２１８Ｍ（日立化成（株）製、商品名）として商業的に入手可能である。
【００６７】
【化３３】
2018030899.tif 000034
［一般式（３１）中、ｎ１４＋ｎ１５の平均値は１０である。］
【００６８】
一般式（３１）で表される化合物は、例えば、ＦＡ−３２１Ｍ（日立化成（株）製、商品名）として商業的に入手可能である。
【００６９】
【化３４】
2018030899.tif 000035
［一般式（３２）中、ｎ１６＋ｎ１７の平均値は３０である。］
【００７０】
一般式（３２）で表される化合物は、例えば、ＦＡ−３２３Ｍ（日立化成（株）製、商品名）として商業的に入手可能である。
【００７１】
【化３５】
2018030899.tif 000036
【００７２】
式（３３）で表される化合物は、例えば、ライトアクリレートＰＯ−Ａ（共栄社化学（株）製、商品名、フェノキシエチルアクリレート）として商業的に入手可能である。
【００７３】
【化３６】
2018030899.tif 000037
［一般式（３４）中、ｎ１８＋ｎ１９の平均値は４である。］
【００７４】
一般式（３４）で表される化合物は、例えば、ＦＡ−３２４Ｍ（日立化成（株）製、商品名）として商業的に入手可能である。
【００７５】
【化３７】
2018030899.tif 000038
［一般式（３５）中、ｎ２０＋ｎ２１の平均値は４である。］
【００７６】
一般式（３５）で表される化合物は、例えば、ＦＡ−３２４Ａ（日立化成（株）製、商品名）として商業的に入手可能である。
【００７７】
【化３８】
2018030899.tif 000039
【００７８】
式（３６）で表される化合物は、例えば、ＦＡ−３０２Ａ（日立化成（株）製、商品名）として商業的に入手可能である。
【００７９】
【化３９】
2018030899.tif 000040
【００８０】
式（３７）で表される化合物は、例えば、Ａ−ＢＰＦＥ（新中村工業（株）製、商品名）として商業的に入手可能である。
【００８１】
｛脂環式基を有する（メタ）アクリレート｝
上記の脂環式基を有する（メタ）アクリレートとしては、具体的には、下記式（３８）〜（４４）で表される化合物が好適である。
【００８２】
【化４０】
2018030899.tif 000041
【００８３】
式（３８）で表される化合物は、例えば、ライトアクリレートＤＣＰ−Ａ（共栄社化学（株）製、商品名、ジメチロール-トリシクロデカンジアクリレート）として商業的に入手可能である。
【００８４】
【化４１】
2018030899.tif 000042
【００８５】
式（３９）で表される化合物は、例えば、ＦＡ−５１２Ｍ（日立化成（株）製、商品名）として商業的に入手可能である。
【００８６】
【化４２】
2018030899.tif 000043
【００８７】
式（４０）で表される化合物は、例えば、ＦＡ−５１２ＡＳ（日立化成（株）製、商品名）として商業的に入手可能である。
【００８８】
【化４３】
2018030899.tif 000044
【００８９】
式（４１）で表される化合物は、例えば、ＦＡ−５１３Ｍ（日立化成（株）製、商品名）として商業的に入手可能である。
【００９０】
【化４４】
2018030899.tif 000045
【００９１】
式（４２）で表される化合物は、例えば、ＦＡ−５１３ＡＳ（日立化成（株）製、商品名）として商業的に入手可能である。
【００９２】
【化４５】
2018030899.tif 000046
【００９３】
式（４３）で表される化合物は、例えば、ライトアクリレートＩＢ−ＸＡ（共栄社化学（株）製、商品名、イソボニルアクリレート）として商業的に入手可能である。
【００９４】
【化４６】
2018030899.tif 000047
【００９５】
式（４４）で表される化合物は、例えば、ＦＡ−５１１ＡＳ（日立化成（株）製、商品名）として商業的に入手可能である。
【００９６】
｛ヘテロ原子系（メタ）アクリレート｝
「ヘテロ原子系（メタ）アクリレート」とは、芳香環を含まず、ヘテロ原子を多く含むものとして分類する。ヘテロ原子系（メタ）アクリレートとしては、下記式（ｄ）で表されるポリアルキレングリコールジ（メタ）アクリレート、下記式（ｅ）で表されるアルコキシポリアルキレングリコール（メタ）アクリレート及びポリアルキレングリコールモノ（メタ）アクリレート、イソシアヌル環骨格を有する（メタ）アクリレート、並びに、シロキサン骨格を有する（メタ）アクリレートのうちの１種又は２種以上が好適に例示される。
【００９７】
【化４７】
2018030899.tif 000048
［一般式（ｄ）中、Ｒ２６は水素原子又はメチル基を示し、Ｘ２はエチレン基、プロピレン基又はイソプロピレン基を示し、ｓ１は２〜２０の整数を示す。複数存在するＲ２６はそれぞれ同一でも異なっていてもよい。］
【００９８】
【化４８】
2018030899.tif 000049
［一般式（ｅ）中、Ｒ２７は炭素数１〜５のアルキル基を示し、Ｒ２８は水素原子又はメチル基を示し、Ｘ３はエチレン基、プロピレン基又はイソプロピレン基を示し、ｓ２は２〜２０の整数を示す。］
【００９９】
ヘテロ原子系（メタ）アクリレートとしては、具体的には、下記式（４５）〜（５０）で表される化合物が好適である。
【０１００】
【化４９】
2018030899.tif 000050
【０１０１】
式（４５）で表される化合物は、例えば、ＦＡ−７３１Ａ（日立化成（株）製、商品名）として商業的に入手可能である。
【０１０２】
【化５０】
2018030899.tif 000051
［一般式（４６）中、ｎ２２の平均値は７である。］
【０１０３】
一般式（４６）で表される化合物は、例えば、ＦＡ−Ｐ２４０Ａ（日立化成（株）製、商品名）として商業的に入手可能である。
【０１０４】
【化５１】
2018030899.tif 000052
【０１０５】
式（４７）で表される化合物は、例えば、ＦＡ−７３１ＡＴ（日立化成（株）製、商品名）として商業的に入手可能である。
【０１０６】
【化５２】
2018030899.tif 000053
［一般式（４８）中、ｎ２３の平均値は９である。］
【０１０７】
一般式（４８）で表される化合物は、例えば、ライトアクリレート１３０Ａ（共栄社化学（株）製、商品名）として商業的に入手可能である。
【０１０８】
【化５３】
2018030899.tif 000054
【０１０９】
一般式（４９）で表される化合物は、例えば、Ｘ−２２−１６４ＡＳ（信越化学工業（株）製、商品名）として商業的に入手可能である。
【０１１０】
【化５４】
2018030899.tif 000055
【０１１１】
一般式（５０）で表される化合物は、例えば、サイラプレーンＴＭ−０７０１（ＪＮＣ（株）製、商品名）（化合物名：３−トリス（トリメチルシロキシ）シリルプロピルメタクリレート）として商業的に入手可能である（「ＴＲＩＳ」ともいう）。
【０１１２】
［（メタ）アクリロイル基を有するポリマ］
（メタ）アクリロイル基を有するポリマとしては、例えば、ポリブタジエン（メタ）アクリレート、ポリイソプレン（メタ）アクリレート、ウレタンアクリレート、エポキシアクリレート、側鎖に（メタ）アクリロイル基を有するアクリル樹脂及びこれらの変性物等が挙げられる。これらは１種を単独で用いてもよく、２種以上を併用してもよい。
【０１１３】
（メタ）アクリロイル基を有するポリマとしては、具体的には、下記式（５１）〜（５３）で表される化合物が好適である。
【０１１４】
【化５５】
2018030899.tif 000056
【０１１５】
式（５１）で表される化合物は、例えば、Ｇ−３０００（日本曹達株式会社製  商品名、α，ω−ポリブタジエングリコール）に、カレンズＭＯＩ（昭和電工（株）製  商品名；２−イソシアナトエチルメタクリレート）を反応させて得ることができる（「ＰＢ−ＭＯＩ」ともいう）。
【０１１６】
【化５６】
2018030899.tif 000057
【０１１７】
式（５２）で表される化合物は、例えば、ＴＥＡＩ−１０００（日本曹達（株）製、商品名）として商業的に入手可能である。
【０１１８】
【化５７】
2018030899.tif 000058
［式（５３）中、ｎ２７は５０〜１０００の数を示し、ｎ２８は１〜５の数を示す。］
【０１１９】
式（５３）で表される化合物は、例えば、ＵＣ−１０２（株式会社クラレ製、ｎ２８＝２、数平均分子量１７０００）に示す構造を有し、ＵＣ−２０３（株式会社クラレ製、ｎ２８＝３、数平均分子量３５０００）として商業的に入手可能である。
【０１２０】
［ビニル基を有する化合物及びアリル基を有する化合物］
ビニル基を有する化合物及びアリル基を有する化合物としては、スチレン、ジビニルベンゼン、ビニルピロリドン、トリアリルイソシアヌレート、１，２−ポリブタジエン等が挙げられる。これらは１種を単独で用いてもよく、２種以上を併用してもよい。
【０１２１】
ビニル基を有する化合物及びアリル基を有する化合物としては、具体的には、下記式（５４）〜（５６）で表される化合物が好適である。
【０１２２】
【化５８】
2018030899.tif 000059
【０１２３】
式（５４）で表される化合物は、ＳＴＣ（スチレン）であり、例えば、和光純薬工業（株）から商業的に入手できる。
【０１２４】
【化５９】
2018030899.tif 000060
【０１２５】
一般式（５５）で表される化合物は、例えば、ＲＩＣＯＮ１３０、ＲＩＣＯＮ１３１（いずれもＣＲＡＹ  ＶＡＬＬＥＹ社製、商品名、１，２−構造単位が主であるポリブタジエン）として商業的に入手可能である。
【０１２６】
【化６０】
2018030899.tif 000061
【０１２７】
式（５６）で表される化合物は、例えば、ＴＡＩＣ（日本化成（株）製、商品名）として商業的に入手可能である。
【０１２８】
上記化合物の中で、透明性、ゲル化（自己組織化）、及び、段差埋め込み性に更に優れる観点からは、総ての化合物が好ましい。低硬化収縮率の観点からは、一般式（５５）で表される化合物が好ましい。低誘電率の観点からは、一般式（５５）で表される化合物及び式（５６）で表される化合物が好ましい。
【０１２９】
光重合性官能基を有する化合物（Ａ）の含有量は、光硬化性樹脂組成物の全量に対して、０．５〜９９質量％が好ましい。０．５質量％以上であると、充分に光硬化し易くすることができ、９９質量％以下であると、相対的にオイルゲル化剤の含有量が多くなり、充分にゲル化し易くすることができる。充分に光硬化し易いと共に充分にゲル化し易い観点から、１〜９０質量％がより好ましく、２〜８５質量％が更に好ましい。
【０１３０】
（オイルゲル化剤（Ｂ））
本実施形態の光硬化性樹脂組成物は、オイルゲル化剤（Ｂ）（以下、「（Ｂ）成分」ということがある。）を含有する。油剤にオイルゲル化剤を添加することにより、油剤をゲル化することができる。オイルゲル化剤は、油中で分子がネットワークを形成することによって増粘するという特徴を有するものである。加熱条件下で、油剤中にオイルゲル化剤（例えば低分子オイルゲル化剤）を分散させ、室温に冷却することにより、油剤をゲル化させることが可能である。
【０１３１】
（Ｂ）成分としては、例えば、ヒドロキシ脂肪酸（例えば、１２−ヒドロキシステアリン酸等のヒドロキシステアリン酸）、水添ひまし油（例えば、ヒドロキシ脂肪酸を主成分とする水添ひまし油）、ｎ−ラウロイル−Ｌ−グルタミン酸−α，β−ジブチルアミド、ジ−ｐ−メチルベンジリデンソルビトールグルシトール、１，３：２，４−ビス−Ｏ−ベンジリデン−Ｄ−グルシトール、１，３：２，４−ビス−Ｏ−（４−メチルベンジリデン）−Ｄ−ソルビトール、ビス（２−エチルヘキサノアト）ヒドロキシアルミニウム、下記一般式（１）で表される化合物、下記一般式（２）で表される化合物、下記一般式（３）で表される化合物、下記一般式（４）で表される化合物、下記式（５）で表される化合物、下記一般式（６）で表される化合物、下記一般式（７）で表される化合物、下記一般式（８）で表される化合物、下記式（９）で表される化合物、下記一般式（１０）で表される化合物、下記式（１１）で表される化合物、下記式（１２）で表される化合物、及び、下記一般式（１３）で表される化合物からなる群より選ばれる少なくとも１種が挙げられる。これらは１種を単独で用いてもよく、２種以上を併用してもよい。なお、式（９）中のＰｈはフェニル基を示す。
【０１３２】
【化６１】
2018030899.tif 000062
［一般式（１）中、ｎ１は３〜１０の整数、ｎ２は２〜６の整数、Ｒ１は炭素数１〜２０の飽和炭化水素基、Ｘ１は硫黄原子又は酸素原子である。］
【０１３３】
【化６２】
2018030899.tif 000063
［一般式（２）中、Ｒ２は炭素数１〜２０の飽和炭化水素基、Ｙ１は結合手（単結合）又はベンゼン環（置換基を有していてもよいフェニレン基）である。］
【０１３４】
【化６３】
2018030899.tif 000064
［一般式（３）中、Ｒ３は炭素数１〜２０の飽和炭化水素基、Ｙ２は結合手（単結合）又はベンゼン環（置換基を有していてもよいフェニレン基）である。］
【０１３５】
【化６４】
2018030899.tif 000065
［一般式（４）中、Ｒ４は炭素数１〜２０の飽和炭化水素基である。］
【０１３６】
【化６５】
2018030899.tif 000066
【０１３７】
【化６６】
2018030899.tif 000067
［一般式（６）中、Ｒ５及びＲ６は、それぞれ独立に炭素数１〜２０の飽和炭化水素基である。］
【０１３８】
【化６７】
2018030899.tif 000068
［一般式（７）中、Ｒ７は、炭素数１〜２０の飽和炭化水素基である。］
【０１３９】
【化６８】
2018030899.tif 000069
［一般式（８）中、Ｒ８は、炭素数１〜２０の飽和炭化水素基である。］
【０１４０】
【化６９】
2018030899.tif 000070
【０１４１】
【化７０】
2018030899.tif 000071
［一般式（１０）中、Ｒ９及びＲ１０は、それぞれ独立に炭素数１〜２０の飽和炭化水素基である。］
【０１４２】
【化７１】
2018030899.tif 000072
【０１４３】
【化７２】
2018030899.tif 000073
【０１４４】
【化７３】
2018030899.tif 000074
［一般式（１３）中、Ｒ１１は、炭素数１〜１０の飽和炭化水素基であり、Ｒ１２及びＲ１３は、それぞれ独立に炭素数１〜２０の飽和炭化水素基である。前記飽和炭化水素基は、分子骨格中に少なくとも１つの水酸基を有する炭素数１〜２０の飽和炭化水素基であってもよい。］
【０１４５】
（Ｂ）成分の含有量は、光硬化性樹脂組成物の全量に対して、０．１〜２．０質量％であることが好ましい。（Ｂ）成分の含有量が０．１質量％以上であると、充分にゲル化し易く、２．０質量％以下であると、相対的に（Ａ）成分の含有量が多くなり、充分に光硬化し易い。充分にゲル化及び光硬化し易い観点から、（Ｂ）成分の含有量は、０．３〜１．７質量％がより好ましく、０．５〜１．５質量％が更に好ましい。
【０１４６】
（光重合開始剤（Ｃ））
本実施形態の光硬化性樹脂組成物は、光重合開始剤（Ｃ）（以下、「（Ｃ）成分」ということがある。）を含有することが好ましい。これにより、（Ａ）成分と（Ｂ）成分を含む物理ゲル状物質を所定の形状に形成した後、（Ａ）成分を三次元架橋することができ、漏出しを更に抑制できる。
【０１４７】
この光重合開始剤（Ｃ）は、活性エネルギー線の照射により硬化反応が進むものである。ここで、活性エネルギー線とは、紫外線、電子線、α線、β線、γ線等をいう。光重合開始剤としては、特に制限はなく、ベンゾフェノン系、アントラキノン系、ベンゾイル系、スルホニウム塩、ジアゾニウム塩、オニウム塩等の公知の材料を使用することが可能である。
【０１４８】
具体的には、ベンゾフェノン、Ｎ，Ｎ’−テトラメチル−４，４’−ジアミノベンゾフェノン（ミヒラーケトン）、Ｎ，Ｎ’−テトラエチル−４，４’−ジアミノベンゾフェノン、４−メトキシ−４，４’−ジメチルアミノベンゾフェノン、α−ヒドロキシイソブチルフェノン、２−エチルアントラキノン、ｔ−ブチルアントラキノン、１，４−ジメチルアントラキノン、１−クロロアントラキノン、２，３−ジクロロアントラキノン、３−クロロ−２−メチルアントラキノン、１，２−ベンゾアントラキノン、２−フェニルアントラキノン、１，４−ナフトキノン、９，１０−フェナントラキノン、チオキサントン、２−クロロチオキサントン、１−ヒドロキシシクロヘキシルフェニルケトン、２，２−ジメトキシ−１，２−ジフェニルエタン−１−オン、２−ヒドロキシ−２−メチル−１−フェニルプロパン−１−オン、２，２−ジエトキシアセトフェノン等の芳香族ケトン化合物；ベンゾイン、メチルベンゾイン、エチルベンゾイン等のベンゾイン化合物；ベンゾインメチルエーテル、ベンゾインエチルエーテル、ベンゾインイソブチルエーテル、ベンゾインフェニルエーテル等のベンゾインエーテル化合物；ベンジル、ベンジルジメチルケタール等のベンジル化合物、β−（アクリジン−９−イル）（メタ）アクリル酸のエステル化合物、９−フェニルアクリジン、９−ピリジルアクリジン、１，７−ジアクリジノヘプタン等のアクリジン化合物；２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等の２，４，５−トリアリールイミダゾール二量体；２−ベンジル−２−ジメチルアミノ−１−（４−モリホリノフェニル）−１−ブタノン、２−メチル−１−［４−（メチルチオ）フェニル］−２−モルホリノ−１−プロパノン等のα−アミノアルキルフェノン系化合物；ビス（２，４，６−トリメチルベンゾイル）−フェニルフォスフィンオキサイド等のアシルフォスフィンオキサイド系化合物；オリゴ（２−ヒドロキシ−２−メチル−１−（４−（１−メチルビニル）フェニル）プロパノン）などが挙げられる。
【０１４９】
また、特に、光硬化性樹脂組成物を着色させない重合開始剤としては、１−ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン等のα−ヒドロキシアルキルフェノン系化合物；ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物；オリゴ（２−ヒドロキシ−２−メチル−１−（４−（１−メチルビニル）フェニル）プロパノン）及びこれらを組み合わせたものが好ましい。
【０１５０】
（Ｃ）成分の含有量は、光硬化性樹脂組成物の全量に対して、０．１〜５質量％が好ましく、０．２〜３質量％がより好ましく、０．３〜２質量％が更に好ましい。（Ｃ）成分の含有量が０．１質量％以上であると、光重合を良好に開始することができる。（Ｃ）成分の含有量が５質量％以下であると、段差埋め込み性及び自己組織化性に優れ易く、また、得られた硬化物の色相が黄味を帯びることが抑制され易い。
【０１５１】
（２５℃で液状の化合物（Ｄ））
本実施形態の光硬化性樹脂組成物は、２５℃で液状の化合物（Ｄ）（以下、「（Ｄ）成分」ということがある。）を更に含有していてもよい。（Ｄ）成分は、自己組織化性が損なわない範囲で、目的に応じて添加すればよい。（Ｄ）成分としては、（Ａ）成分、（Ｂ）成分又は（Ｃ）成分に該当する化合物を除く。
【０１５２】
（Ｄ）成分としては、ジ−２−エチルヘキシルフタレート（ＤＯＰ）、ジ−ｎ−オクチルフタレート、ジイソノニルフタレート（ＤＩＮＰ）、ジイソデシルフタレート（ＤＩＤＰ）、ジウンデシルフタレート（下記式（５７）、ＤＵＰ）、１，４−ビス（３−メルカプトブチリルオキシ）ブタン、１，３，５−トリス（３−メルカプトブチリルオキシエチル）−１，３，５−トリアジン−２，４，６（１Ｈ，３Ｈ，５Ｈ）−トリオン、ペンタエリスリトールテトラキス（３−メルカプトブチレート）、流動パラフィン、有機溶媒等が挙げられる。
【０１５３】
【化７４】
2018030899.tif 000075
【０１５４】
なお、ペンタエリスリトールテトラキス（３−メルカプトブチレート）は、例えば、カレンズＭＴ ＰＥ１（昭和電工（株）製、下記式（５８））として商業的に入手可能である。
【０１５５】
【化７５】
2018030899.tif 000076
【０１５６】
これらは光硬化性樹脂組成物の粘度を低下させてゲル化の程度を調整する目的で使用される。
【０１５７】
また、他の（Ｄ）成分としては、アクリル樹脂、１，４−構造単位を主とする液状ポリブタジエン、水添ポリブタジエン、水添ポリイソプレン、水添ポリイソブテン等の液状ポリマなどが挙げられ、これらは低硬化収縮と低誘電率化という他の目的で使用される。
【０１５８】
２５℃で液状のアクリル樹脂としては、アルキル基の炭素数が４〜１８のアルキル（メタ）アクリレート由来の構成単位を含むアクリル樹脂が好ましい。また、アルキル基の炭素数が４〜１８のアルキル（メタ）アクリレート由来の構成単位、並びに、スチレン若しくはベンジル（メタ）アクリレートに由来する構成単位を含むアクリル樹脂がより好ましい。
【０１５９】
１，４−構造単位を主とする液状ポリブタジエンは、例えば、ポリオイル（日本ゼオン（株））が商業的に入手可能である。２５℃で液状の水添ポリイソブテンは、例えば、パールリーム（日油（株）製、商品名）が商業的に入手可能である。
【０１６０】
前記液状ポリマの数平均分子量（Ｍｎ）は、５００〜５０００が好ましく、８００〜４０００がより好ましく、１０００〜３０００が更に好ましい。
【０１６１】
（Ｄ）成分を用いる場合、（Ｄ）成分の含有量は、自己組織化性及び透明性の観点から、光硬化性樹脂組成物の全量に対して１〜９９質量％が好ましい。同様の観点から、化合物（Ｄ）の含有量は、２〜９８質量％がより好ましい。
【０１６２】
（２５℃で固状の化合物（Ｅ））
本実施形態の光硬化性樹脂組成物は、２５℃で固状（固体状）の化合物（Ｅ）（以下、「（Ｅ）成分」ということがある。）を更に含有していてもよい。（Ｅ）成分は、自己組織化性が損なわない範囲で、目的に応じて添加すればよい。（Ｅ）成分としては、（Ａ）成分、（Ｂ）成分又は（Ｃ）成分に該当する化合物を除く。
【０１６３】
（Ｅ）成分としては、テルペン系水素添加樹脂等が挙げられ、これらは光硬化性樹脂組成物の粘着性を向上させてゲル化の程度を調整する目的で使用される。テルペン系水素添加樹脂は、例えば、クリアロンＰシリーズ（ヤスハラケミカル（株）、商品名）として商業的に入手可能である。
【０１６４】
（Ｅ）成分を用いる場合、（Ｅ）成分の含有量は、自己組織化性、透明性及び耐漏出性に更に優れる観点から、光硬化性樹脂組成物の全量に対して０．１〜２０質量％が好ましい。同様の観点から、（Ｅ）成分の含有量は、１〜１０質量％がより好ましい。
【０１６５】
（その他の添加剤）
本実施形態の光硬化性樹脂組成物は、必要に応じて上記の（Ａ）〜（Ｅ）成分とは別に、各種添加剤を含有していてもよい。含有可能な各種添加剤としては、重合禁止剤、酸化防止剤、光安定化剤、シランカップリング剤、界面活性剤、レベリング剤、無機充填剤等が挙げられる。
【０１６６】
重合禁止剤は、光硬化性樹脂組成物の保存安定性を高める目的で添加され、パラメトキシフェノール等が挙げられる。
酸化防止剤は、光硬化性樹脂組成物を光により硬化させて得られた硬化物の耐熱着色性を高める目的で添加され、トリフェニルホスファイト等のリン系；フェノール系；チオール系の酸化防止剤などが挙げられる。
光安定化剤は、活性エネルギー線（紫外線等）などの光に対しての耐性を高める目的で添加され、ＨＡＬＳ（Ｈｉｎｄｅｒｅｄ  Ａｍｉｎｅ  Ｌｉｇｈｔ  Ｓｔａｂｉｌｉｚｅｒ）などが挙げられる。
シランカップリング剤は、ガラス等への密着性を高めるために添加され、メチルトリメトキシシラン、メチルトリエトキシシラン、フェニルトリメトキシシラン、フェニルトリエトキシシラン、γ−アミノプロピルトリメトキシシラン、γ−アミノプロピルトリエトキシシラン、γ−グリシドキシプロピルトリメトキシシラン、γ−グリシドキシプロピルメチルジエトキシシラン、γ−グリシドキシプロピルメチルジイソプロペノキシシラン等が挙げられる。
界面活性剤は、剥離性を制御するために添加され、ポリジメチルシロキサン系化合物、フッ素系化合物等が挙げられる。
レベリング剤は、光硬化性樹脂の平坦性を付与するために添加され、シリコン系、フッ素系の表面張力を下げる化合物等が挙げられる。
【０１６７】
これらの添加剤は、単独で用いてもよく、また、複数の添加剤を組み合わせて用いてもよい。なお、これらの添加剤を用いる場合の含有量は、通常、上記（Ａ）〜（Ｅ）成分の合計含有量と比較すると小さく、一般に光硬化性樹脂組成物の全量に対して０．０１〜５質量％程度である。
【０１６８】
本実施形態の光硬化性樹脂組成物は、無機充填剤を含有していてもよく、例えば、破砕シリカ、溶融シリカ、マイカ、粘土鉱物、ガラス短繊維又は微粉末及び中空ガラス、炭酸カルシウム、石英粉末、金属水和物等が挙げられる。無機充填剤の含有量は、固形分全量基準で、光硬化性樹脂組成物１００質量部に対し、０．０１〜１００質量部が好ましく、０．０５〜５０質量部がより好ましく、０．１〜３０質量部が更に好ましい。無機充填剤の含有量が０．０１〜１００質量部であれば、充分な、低収縮性、機械強度の向上、低熱膨張率等が得られる。充填剤は、カップリング剤等の市販の表面処理剤、三本ロール、ビーズミル、ナノマイザー等の分散機での処理を行って無機充填剤の分散性を改善してよい。
【０１６９】
［物性］
本実施形態の光硬化性樹脂組成物の粘度に関して、２５℃においてずり速度（せん断速度）１０ｓ−１における粘度Ａに対するずり速度１．０ｓ−１における粘度Ｂの比率（チキソ比）Ｂ／Ａは、形状保持性に優れる観点から、１．３〜１０．０である。チキソ比が１．３未満である場合、塗膜の形状保持性が不充分であり、１０．０より高い場合、製膜時に塗布性が低下する。前記チキソ比は、１．５〜５．０が好ましい。光硬化性樹脂組成物の粘度は、例えば、Ｅ型粘度計（東機産業製ＴＰＥ−１００Ｈ等）を用いて測定することができる。
【０１７０】
２５℃においてずり速度１．０ｓ−１における粘度Ｂは、形状保持性に優れる観点から、１０〜１０００Ｐａ・ｓであることが好ましい。粘度Ｂが１０Ｐａ・ｓ未満である場合、塗膜の形状保持性が不充分であり、１０００Ｐａ・ｓより高い場合、製膜時に塗布性が低下する。前記粘度Ｂは、３０〜８００Ｐａ・ｓがより好ましく、５０〜７５０Ｐａ・ｓが更に好ましく、７０〜７００Ｐａ・ｓが特に好ましく、９０〜５００Ｐａ・ｓが極めて好ましい。
【０１７１】
本実施形態の光硬化性樹脂組成物を硬化させた場合の硬化収縮率は、透明保護板、画像表示ユニット等の基板の反りを更に高度に抑制する点から、１０％未満が好ましく、５％未満がより好ましく、２％未満が更に好ましく、１％未満が特に好ましい。硬化収縮率が１０％未満であれば、画像表示ユニットに発生し得る反りを充分に抑制することができ、画像表示装置に用いた場合の色ムラ等の不具合の発生を防止することができる。
【０１７２】
本実施形態の光硬化性樹脂組成物の硬化物の１００ｋＨｚでの誘電率は、タッチパネルと透明保護板の間に用いる場合、７以下が好ましく、５以下がより好ましく、４以下が更に好ましく、３以下が特に好ましい。誘電率の下限値は、実用的な観点から２以上が好ましい。
【０１７３】
＜光硬化性樹脂組成物の製造方法＞
本実施形態の光硬化性樹脂組成物の製造方法には特に制限はなく、上記（Ａ）成分及び（Ｂ）成分、並びに、必要に応じて（Ｃ）〜（Ｅ）成分及び上記添加剤を混合し撹拌することにより製造することができる。
また、各成分のいずれかが固状である場合、混合撹拌前、混合撹拌中、及び、混合撹拌後の少なくとも１つのタイミングで固状成分を加温して溶解させることが好ましい。これにより、各成分が良好に分散し、その後、冷却することにより、光硬化性樹脂組成物が得られる。
この加温温度には特に制限は無いが、使用するオイルゲル化剤の融点にもよるが、水素添加ひまし油系の脂肪酸アミドであれば、６０〜１５０℃に加温することが好ましい。加温温度が６０℃以上であると、オイルゲル化剤を充分に溶解することができる。１５０℃以下であると、高い透明性を維持できる。
撹拌時間には特に制限は無いが、好ましくは１０〜６００秒であり、より好ましくは２０〜３００秒である。
【０１７４】
＜画像表示装置＞
次に、本実施形態の光硬化性樹脂組成物を用いた画像表示装置について説明する。
本実施形態の光硬化性樹脂組成物は、各種画像表示装置に適用することができる。画像表示装置としては、プラズマディスプレイ（ＰＤＰ）、液晶ディスプレイ（ＬＣＤ）、陰極線管（ＣＲＴ）、電界放出ディスプレイ（ＦＥＤ）、有機ＥＬディスプレイ（ＯＥＬＤ）、３Ｄディスプレイ、電子ペーパー（ＥＰ）等が挙げられる。
【０１７５】
本実施形態の光硬化性樹脂組成物は、前記画像表示装置を構成する各種の層を貼り合わせるために好適に使用することができる。各種の層としては、例えば、反射防止層、防汚層、色素層、ハードコート層等の機能性を有する機能層；これら機能層をポリエチレンフィルム、ポリエステルフィルム等の基材フィルムに製膜又は積層してなる多層物；ガラス、アクリル樹脂、脂環式ポリオレフィン、ポリカーボネート等の透明保護板；これら透明保護板に各種機能を有する機能層を製膜又は積層した多層物などが挙げられる。また、本実施形態の光硬化性樹脂組成物は、光硬化させて硬化物とし、このような多層物と組み合わせて光学フィルタとして使用することもできる。この場合、本実施形態の光硬化性樹脂組成物を多層物に塗布、充填等してから硬化することが好適である。
【０１７６】
前記反射防止層は、可視光反射率が５％以下となる反射防止性を有している層であればよく、透明なプラスチックフィルム等の透明基材に既知の反射防止方法で処理された層を用いることができる。
【０１７７】
前記防汚層は、表面に汚れがつきにくくするためのものであり、表面張力を下げるためにフッ素系樹脂やシリコーン系樹脂で構成される既知の層を用いることができる。
【０１７８】
前記色素層は、色純度を高めるために使用されるものであり、液晶表示ユニット等の画像表示ユニットから発する光の色純度が低い場合に不要な光を低減するために使用される。不要な部分の光を吸収する色素を樹脂に溶解させ、ポリエチレンフィルム、ポリエステルフィルム等の基材フィルムに製膜又は積層して得ることができる。
【０１７９】
前記ハードコート層は、表面硬度を高くするために使用される。ハードコート層としては、ウレタンアクリレート、エポキシアクリレート等のアクリル樹脂；エポキシ樹脂等をポリエチレンフィルム等の基材フィルムに製膜又は積層したものを使用することができる。同様に表面硬度を高めるために、ガラス、アクリル樹脂、脂環式ポリオレフィン、ポリカーボネート等の透明保護板にハードコート層を製膜又は積層したものを使用することもできる。
【０１８０】
本実施形態の光硬化性樹脂組成物は、偏光板に積層して使用することができる。この場合、偏光板の視認面側に積層することもでき、その反対側に積層することもできる。
偏光板の視認面側に使用する場合には、光硬化性樹脂組成物の視認面側に反射防止層、防汚層、ハードコート層等を更に積層することができ、偏光板と液晶セルの間に使用する場合には、機能性を有する層を偏光板の視認面側に積層することができる。
このような積層物とする場合、光硬化性樹脂組成物は、ロールラミネーター、貼合機、真空貼合機又は枚葉貼合機等を用いて積層することができる。
【０１８１】
画像表示装置は、例えば、画像表示部を有する画像表示ユニットと、透明保護板と、光硬化性樹脂組成物又はその硬化物を含有する樹脂層と、を含む積層構造を有する。光硬化性樹脂組成物又はその硬化物を含有する樹脂層は、画像表示装置の画像表示ユニットと、視認側最前面の透明保護板（保護パネル）との間であって、視認側の適切な位置に配置されることが好ましい。具体的には、画像表示ユニット及び透明保護板の間に適用されることが好ましい。
【０１８２】
また、タッチパネルを画像表示ユニットに組み合わせた画像表示装置は、例えば、画像表示部を有する画像表示ユニットと、透明保護板と、タッチパネルと、光硬化性樹脂組成物又はその硬化物を含有する樹脂層と、を含む積層構造を有する。タッチパネルは、例えば、画像表示ユニット及び透明保護板の間に配置されている。樹脂層は、画像表示ユニット及びタッチパネルの間並びに透明保護板（保護パネル）及びタッチパネルの間の少なくとも一方に適用されることが好ましいが、画像表示装置の構成上、本実施形態の光硬化性樹脂組成物が適用可能であれば、上記に記載した位置に限るものではない。
【０１８３】
以下、図２及び図３を用いて、画像表示装置の一つである液晶表示装置を詳細に説明する。
【０１８４】
（図２の液晶表示装置）
図２は、液晶表示装置の一実施形態を模式的に示す断面図である。図２に示す液晶表示装置１００は、バックライトシステム１１０ａ、偏光板１１０ｂ、液晶表示セル１１０ｃ及び偏光板１１０ｄがこの順で積層されてなる画像表示ユニット１１０と、液晶表示装置の視認側となる偏光板１１０ｄの上面に設けられた透明樹脂層１２０と、透明樹脂層１２０の上面に設けられた透明保護板（保護パネル）１３０とから構成される。透明保護板１３０の表面（画像表示ユニット１１０側の面、視認側とは反対側の面）に設けられた段差部１３０ａは、透明樹脂層１２０により埋め込まれている。なお、透明樹脂層１２０が、基本的に本実施形態の光硬化性樹脂組成物又はその硬化物に相当する。段差部１３０ａの厚さは液晶表示装置の大きさ等により異なるが、厚さが３０〜１００μｍである場合、本実施形態の光硬化性樹脂組成物又はその硬化物を用いることが特に有用である。
【０１８５】
（図３の液晶表示装置）
図３は、液晶表示装置の他の実施形態である、タッチパネルを搭載した液晶表示装置を模式的に示す断面図である。図３に示す液晶表示装置２００は、バックライトシステム１１０ａ、偏光板１１０ｂ、液晶表示セル１１０ｃ及び偏光板１１０ｄがこの順で積層されてなる画像表示ユニット１１０と、液晶表示装置の視認側となる偏光板１１０ｄの上面に設けられた透明樹脂層１２０と、透明樹脂層１２０の上面に設けられたタッチパネル１４０と、タッチパネル１４０の上面に設けられた透明樹脂層１５０と、透明樹脂層１５０の上面に設けられた透明保護板１３０とから構成される。透明保護板１３０の表面（画像表示ユニット１１０側の面、視認側とは反対側の面）に設けられた段差部１３０ａは、透明樹脂層１５０により埋め込まれている。なお、透明樹脂層１５０及び透明樹脂層１２０が、基本的に本実施形態の光硬化性樹脂組成物又はその硬化物に相当する。
【０１８６】
段差部１３０ａを設ける目的は、例えば、情報入力装置及び画像表示ユニットの周縁部分に入出力の配線を設ける際に、透明保護板側からこれらの配線を見えないように又は見え難くするためである。配線を見えないように又は見え難くする観点からは、段差部１３０ａは遮光性の材料により形成されていることが好ましい。ただし、段差部は装飾等の他の目的で設けてもよく、透明であってもよい。この段差部１３０ａは、透明保護板１３０の下面（透明樹脂層１５０と接する側の面）に設けられているが、上面（透明樹脂層１５０に遠い側の面）に設けられてもよい。この段差部１３０ａは、透明保護板１３０とは異なる材料からなっているが、同一材料からなっていてもよく、これらが一体形成されていてもよい。この段差部１３０ａは、透明保護板１３０の下面の外周縁に沿う枠形状を有しているが、これに限定されるものではなく、平面視形状を、一部又は全部が透明保護板１３０の下面の外周縁に沿わない枠形状、Ｕ字形状、Ｌ字形状、直線形状、波形、点線状、格子状、曲線状等の任意の形状とすることができる。図２の液晶表示装置の段差部１３０ａについても同様である。
【０１８７】
なお、図３の液晶表示装置においては、画像表示ユニット１１０とタッチパネル１４０との間、及び、タッチパネル１４０と透明保護板１３０との間の両方に透明樹脂層が介在しているが、透明樹脂層はこれらの少なくとも一方に介在していればよい。また、タッチパネルがオンセルとなる場合は、タッチパネルと液晶表示セルが一体化される。その具体例としては、図２の液晶表示装置の液晶表示セル１１０ｃがオンセルで置き換えられたものが挙げられる。
【０１８８】
また、近年、インセル型タッチパネルと呼ばれる、タッチパネル機能が組み込まれた液晶表示セルの開発が進んでいる。このような液晶表示セルを備えた液晶表示装置は、透明保護板、偏光板及び液晶表示セル（タッチパネル機能付き液晶表示セル）で構成されており、本実施形態の光硬化性樹脂組成物は、このようなインセル型タッチパネルを採用している液晶表示装置にも好適に用いることができる。
【０１８９】
（図２及び図３の液晶表示装置）
図２及び図３に示す液晶表示装置によれば、本実施形態の光硬化性樹脂組成物又はその硬化物を透明樹脂層１２０，１５０として備えるので、耐衝撃性を有し、二重写りがなく鮮明でコントラストの高い画像が得られる。
【０１９０】
液晶表示セル１１０ｃは、当技術分野で周知の液晶材料から構成されるものを使用することができる。また、液晶材料の制御方法によって、ＴＮ（Ｔｗｉｓｔｅｄ  Ｎｅｍａｔｉｃ）方式、ＳＴＮ（Ｓｕｐｅｒ−ｔｗｉｓｔｅｄ  ｎｅｍａｔｉｃ）方式、ＶＡ（Ｖｅｒｔｉｃａｌ  Ａｌｉｇｎｍｅｎｔ）方式、ＩＰＳ（Ｉｎ−Ｐｌａｃｅ−Ｓｗｉｔｃｈｉｎｇ）方式等に分類されるが、いずれの制御方法を使用した液晶表示セルであってもよい。
【０１９１】
偏光板１１０ｂ，１１０ｄとしては、当技術分野で一般的な偏光板を使用することができる。それら偏光板の表面は、反射防止、防汚、ハードコート等の処理がなされていてもよい。このような表面処理は、偏光板の片面又はその両面に対して実施されていてよい。
タッチパネル１４０としては、当技術分野で一般的に用いられているものを使用することができる。
透明樹脂層１２０，１５０は、例えば０．０２ｍｍ〜３ｍｍの厚さで形成することができるが、段差埋め込み性及び作業性に更に優れる観点から、０．１ｍｍ〜１ｍｍが好ましく、０．１５ｍｍ（１５０μｍ）〜０．５ｍｍ（５００μｍ）がより好ましい。特に、本実施形態の光硬化性樹脂組成物においては、厚膜にすることでより一層優れた効果を発揮させることができ、０．１ｍｍ以上の透明樹脂層１２０，１５０を形成する場合に好適に用いることができる。
また、透明樹脂層１２０，１５０の可視光領域（波長：３８０〜７８０ｎｍ）の光線に対する光透過率は、８０％以上が好ましく、９０％以上がより好ましく、９５％以上が更に好ましい。
【０１９２】
透明保護板１３０としては、一般的な光学用透明基板を使用することができる。その具体例としては、ガラス、石英等の無機物の板、アクリル樹脂、脂環式ポリオレフィン、ポリカーボネート等の樹脂板、厚手のポリエステルシート等の樹脂シートが挙げられる。高い表面硬度が必要とされる場合には、ガラス、アクリル樹脂、脂環式ポリオレフィン等の板が好ましく、ガラス板がより好ましい。薄さや軽さが求められる場合には、アクリル樹脂、脂環式ポリオレフィン、ポリカーボネートが好ましい。これらの透明保護板の表面には、反射防止、防汚、ハードコート等の処理がなされていてもよい。そのような表面処理は、透明保護板の片面又は両面に対して実施されていてよい。透明保護板は、その複数枚を組み合わせて使用することもできる。
バックライトシステム１１０ａは、代表的には反射板等の反射手段と、ランプ等の照明手段とから構成される。
段差部１３０ａの材料としては、例えば、顔料を含むアクリル系樹脂組成物、金属酸化物を含む低融点ガラス等が用いられる。
【０１９３】
＜画像表示装置の製造方法＞
（図２の液晶表示装置の製造方法）
上述の図２の液晶表示装置は、画像表示ユニット１１０と、段差部１３０ａを有する透明保護板（保護パネル）１３０との間（間隙）に上記本実施形態の光硬化性樹脂組成物を介在させた積層体に対し、活性エネルギー線の照射を行って光硬化性樹脂組成物を硬化させる工程を備える製造方法により製造することができる。
【０１９４】
すなわち、透明保護板（保護パネル）１３０のうち段差部１３０ａが形成された面側に、本実施形態の光硬化性樹脂組成物を形成する。当該形成は、透明保護板（保護パネル）１３０の上に本実施形態の光硬化性樹脂組成物を塗布することによって行ってもよい。また、予め剥離シート上にゲル状の光硬化性樹脂組成物を形成しておき、ゲル状の光硬化性樹脂組成物を透明保護板（保護パネル）１３０に当接させて押圧した後、剥離シートを剥離することによって行ってもよい。
その後、偏光板１１０ｄの上面に重ね合わせ、前述の貼合機等を用いてこれらを積層する。
貼合機等を用いて積層後に、光硬化性樹脂組成物に気泡が見られる場合には、オートクレーブ等を用い、所定の温度で加圧度合いを調整しながら消泡することが好ましい。また、減圧で脱泡することもできる。
その後、光照射によって光硬化性樹脂組成物を硬化して透明樹脂層１２０とすることにより、好適に図２の画像表示装置を製造することができる。この光照射としては、透明保護板１３０側、画像表示ユニット１１０側、及び、画像表示装置の側方から紫外線等の活性エネルギー線を照射することが好ましい。これにより、高温高湿下における信頼性（気泡の発生低減、及び、剥がれの抑制）及び接着力をより向上できる。高温高湿下における信頼性を更に向上できる観点からは、少なくとも画像表示ユニット１１０側（段差部を有さない画像表示ユニット１１０側）から紫外線等の活性エネルギー線を照射することが好ましい。前記紫外線等の活性エネルギー線の照射量は、特に制限がないが、５００〜５０００ｍＪ／ｃｍ２程度であることが好ましい。
【０１９５】
（図３の液晶表示装置の製造方法）
上述の図３の液晶表示装置は、画像表示ユニット１１０と前記タッチパネル１４０との間、又は、タッチパネル１４０と透明保護板（保護パネル）１３０との間（間隙）に上記本実施形態の光硬化性樹脂組成物を介在させた積層体に対し、活性エネルギー線の照射を行って光硬化性樹脂組成物を硬化させる工程を備える製造方法により製造することができる。
【０１９６】
透明樹脂層１５０は、図２の透明樹脂層１２０と同様の方法によって製造することができる。透明樹脂層１５０は、透明保護板（保護パネル）１３０に代えてタッチパネル１４０に光硬化性樹脂組成物を塗布すること以外は図２の透明樹脂層１２０と同様の方法によって製造することができる。
【実施例】
【０１９７】
以下、実施例により本発明を説明する。なお、本発明はこれらの実施例に制限されるものではない。
【０１９８】
＜光硬化性樹脂組成物の調製＞
（実施例）
表１に示す配合比で（Ａ）〜（Ｅ）成分を配合し、９０℃で３０分間加熱攪拌混合して、実施例の液状硬化性樹脂組成物を調製した。なお、表１中、（Ａ）〜（Ｅ）成分についての数値の単位は質量部である。
【０１９９】
（比較例）
表２に示す配合比で（Ａ）〜（Ｃ）成分を配合し、９０℃で３０分間加熱攪拌混合して、比較例の液状硬化性樹脂組成物を調製した。なお、表２中、（Ａ）〜（Ｃ）成分についての数値の単位は質量部である。
【０２００】
［原料］
実施例及び比較例においては、次の原料を用いた。
｛Ａ成分｝
ＵＣ−１０２：式（５３）の化合物、株式会社クラレ製、ｎ２８＝２、数平均分子量１７０００、商品名
ＦＡ−５１２Ｍ：式（３９）の化合物、日立化成（株）製、商品名
ＦＡ−５１２ＡＳ：式（４０）の化合物、日立化成（株）製、商品名
｛Ｂ成分｝
ＤＩＳＰＡＲＬＯＮ  ３０８：楠本化成（株）製、水添ひまし油系、商品名
ＤＩＳＰＡＲＬＯＮ  ６５００：楠本化成（株）製、脂肪族アミン系、商品名
ＤＩＳＰＡＲＬＯＮ  ６６５０：楠本化成（株）製、脂肪族アミン系、商品名
｛Ｃ成分｝
Ｉ−１８４：イルガキュア１８４、１−ヒドロキシ−シクロヘキシル−フェニル−ケトン
｛Ｄ成分｝
Ｇ−１０００：日本曹達（株）製、両末端水酸基ポリブタジエン、数平均分子量１１００、商品名
Ｇ−３０００：日本曹達（株）製、両末端水酸基ポリブタジエン、数平均分子量３２００、商品名
｛Ｅ成分｝
Ｐ８５（クリアロンＰ−８５）：ヤスハラケミカル（株）製、テルペン系水素添加樹脂
【０２０１】
＜評価＞
各実施例及び比較例で得られた光硬化性樹脂組成物について、以下の試験方法で評価した。
【０２０２】
（１）段差埋め込み性の評価
５ｍｌのシリンジに封入した光硬化性樹脂組成物を、スリットコーターを用いて５８ｍｍ×８６ｍｍ×０．７ｍｍ（厚さ）のガラス基板Ａに塗布して４０ｍｍ×４０ｍｍ×０．１５ｍｍの樹脂膜を得た。
次いで、光硬化性樹脂組成物（樹脂膜）のガラス基板Ａを貼り合わせていないもう一方の側に、厚さ６０μｍになるように外周部が装飾された段差部を有するガラス基板Ｂ（段差６０μｍ）を、光硬化性樹脂組成物を挟み込むように貼合機を用いて貼り合わせた。なお、外周部が装飾された段差部を有するガラス基板Ｂは、ガラス基板Ａと同一の外寸法を有し、内寸法４５ｍｍ×６８ｍｍの開口部を有する。上記ガラス基板Ａ，Ｂを、情報入力装置又は画像表示ユニットの代用として用いて、下記の評価基準で埋め込み性の評価を行った。
｛評価基準｝
Ａ：光硬化性樹脂組成物が空隙なく且つ漏出なく段差部に埋め込まれる
Ｂ：光硬化性樹脂組成物がガラス基板間から周囲に流出する
【０２０３】
（２）自己組織化性の評価
２ｍｌのスクリュー管に光硬化性樹脂組成物を加え、１００℃のオーブン中（送風定温恒温器  ＤＮ−４００、ヤマト科学（株）製）でオイルゲル化剤が溶解するまで放置した。次いで、自公転ミキサーＡＲＥ−２５０（（株）ＴＨＩＮＫＹ製）で２０００ｒｐｍ、２０秒間の条件で溶液を素早く均一にし、２５℃で３０分間放置した。その後、スクリュー管を約６０度傾けて３分間放置し、下記の評価基準で自己組織化性を評価した。
｛評価基準｝
２：光硬化性樹脂組成物の全体がゲル状態を保っているが、流動性がある
１：光硬化性樹脂組成物の全てが液状で流動性がある
【０２０４】
（３）透明性の評価
２ｍｌのスクリュー管に光硬化性樹脂組成物２ｇを加え、１００℃のオーブン中（送風定温恒温器  ＤＮ−４００、ヤマト科学（株）製）でオイルゲル化剤が溶解するまで放置した。次いで、自公転ミキサーＡＲＥ−２５０（（株）ＴＨＩＮＫＹ製）で２０００ｒｐｍ、２０秒間の条件で溶液を素早く均一にし、２５℃で３０分間放置した。そのスクリュー管の内容物の透明性を下記の評価基準で評価した。
｛評価基準｝
４：スクリュー管を蛍光灯に透かしても濁りが見られない
３：スクリュー管を蛍光灯に透かすと濁っていることがわかる
２：スクリュー管を介して物を見ると、うっすらと濁りが見られる
１：スクリュー管を介すと、物がはっきり見えない程度に濁っている
【０２０５】
（４）粘度測定
Ｅ型粘度計（東機産業製ＴＰＥ−１００Ｈ）を用いて、各実施例及び各比較例で得られた樹脂組成物の２５℃における粘度（単位：Ｐａ・ｓ）を測定した。なお、測定条件及び測定方法は以下に示す。
｛測定条件｝
ローター名称：３°×Ｒ９．７、ローターコード  ０６
ずり速度：１．０（ｓ−１）及び１０（ｓ−１）
｛測定方法｝
８０℃に加温したサンプルを測定容器にいれて、２５℃で３０分放置し、測定を開始した。
【０２０６】
（５）たれ量の評価
スリットコーターを用いて、５ｍｌのシリンジに封入した光硬化性樹脂組成物を１００ｍｍ×１００ｍｍ×０．７ｍｍ（厚さ）のガラス基板に塗布して６０ｍｍ×６０ｍｍ×０．１５ｍｍの樹脂膜を得た。
塗膜したガラス基板の１００ｍｍ×０．７ｍｍの面が底面になるように、治具を用いてガラス基板を垂直に立て、２５℃１時間保持し、樹脂膜作製時の端面からのたれ量をスケールで測定した。
【０２０７】
（６）染み出し量の評価
スリットコーターを用いて、５ｍｌのシリンジに封入した光硬化性樹脂組成物を１００ｍｍ×１００ｍｍ×０．７ｍｍ（厚さ）のガラス基板に塗布して６０ｍｍ×６０ｍｍ×０．１５ｍｍの樹脂膜を得た。
塗膜したガラス基板の製膜面が上面になるように、２５℃２４時間放置し、樹脂膜作製時の端面からの染み出し量をスケールで測定した。
【０２０８】
（７）ガラス貼合位置ずれ性の評価
スリットコーターを用いて、５ｍｌのシリンジに封入した光硬化性樹脂組成物を１００ｍｍ×１００ｍｍ×０．７ｍｍ（厚さ）のガラス基板に塗布して６０ｍｍ×６０ｍｍ×０．１５ｍｍの樹脂膜を得た。塗布した樹脂面の中央部に２０ｍｍ×２０ｍｍ×０．０７ｍｍのカバーガラス基板を貼合し、塗膜したガラス基板の０．７ｍｍの面が底面になるように、治具を用いてガラス基板を垂直に立て、２５℃１０分保持し、貼合したカバーガラス端面からの位置ずれ量をスケールで測定した。
【０２０９】
（８）塗布性の評価
スリットコーターを用いて、５ｍｌのシリンジに封入した光硬化性樹脂組成物を１００ｍｍ×１００ｍｍ×０．７ｍｍ（厚さ）のガラス基板に塗布して６０ｍｍ×６０ｍｍ×０．１５ｍｍの樹脂膜を得た。塗布した樹脂面の表面凹凸及び塗布ムラについて目視にて評価した。
【０２１０】
実施例及び比較例における光硬化性樹脂組成物の配合成分及び評価結果を表１，２に示す。
【０２１１】
【表１】
2018030899.tif 000077
【０２１２】
【表２】
2018030899.tif 000078
【０２１３】
実施例１〜７の光硬化性樹脂組成物は、段差埋め込み性、透明性、形状保持性、ガラス貼合位置ずれ性及び塗布性について良好な特性を有している。ガラス貼合位置ずれ性については、ゲル化剤を有しており、かつ、粘度が９０Ｐａ・ｓ以上であれば、さらに良好な結果となった。比較例１，２の光硬化性樹脂組成物に関して、段差埋め込み性及び透明性については良好なものの、実施例に比べて形状保持性、ガラス貼合位置ずれ性及び塗布性が低いことが分かる。実施例及び比較例の対比によれば、光硬化性樹脂組成物と同等の粘度であっても、ゲル化剤を用いることにより表面凹凸や塗布ムラを抑制できることが分かる。
【符号の説明】
【０２１４】
１…透明保護板、２…タッチパネル、３…偏光板、４…液晶表示セル、５，６…粘着層、１０，１００，２００…液晶表示装置、１１０…画像表示ユニット、１１０ａ…バックライトシステム、１１０ｂ，１１０ｄ…偏光板、１１０ｃ…液晶表示セル、１２０，１５０…透明樹脂層、１３０…透明保護板（保護パネル）、１３０ａ…段差部、１４０…タッチパネル。
【図１】
2018030899.tif 000092
【図２】
2018030899.tif 000093
【図３】
2018030899.tif 000094